КЕРАМИЧЕСКАЯ МАССА ДЛЯ ИЗГОТОВЛЕНИЯ ОБЛИЦОВОЧНОЙ ПЛИТКИ
CERAMIC PASTE FOR MANUFACTURE OF FACED TILES

Изобретение относится к области технологии силикатов и касается составов керамических масс, которые могут быть использованы для изготовления облицовочной плитки.
Известна керамическая масса, содержащая, мас.%: глина легкоплавкая 20,0-40,0; глина тугоплавкая 25,0-35,0; глинистые отходы обогащения циркон-ильменитовой руды 35,0-45,0 [1].
Задача изобретения состоит в повышении морозостойкости изделий, полученных из керамической массы.
Технический результат достигается тем, что керамическая масса для изготовления облицовочной плитки, включающая глину легкоплавкую, глину тугоплавкую, глинистые отходы обогащения циркон-ильменитовой руды, дополнительно содержит кварцевый песок при следующем соотношении компонентов, мас.%: глина легкоплавкая 60,0-65,0; глина тугоплавкая 10,0-15,0; глинистые отходы обогащения циркон-ильменитовой руды 10,0-15,0; кварцевый песок 10,0-15,0.
В таблице приведены составы керамической массы.
Компоненты
Состав, мас.%
1
2
3
Глина легкоплавкая
65,0
62,5
60,0
Глина тугоплавкая
10,0
12,5
15,0
Глинистые отходы обогащения циркон-ильменитовой руды
15,0
12,5
10,0
Кварцевый песок
10,0
12,5
15,0
Морозостойкость, циклы
~50
~50
~50
В составе керамической массы используют легкоплавкие и тугоплавкие глины любых месторождений; глинистые отходы обогащения циркон-ильменитовой руды, включающие глину; до 3 мас.% циркона; до 2 мас.% ильменита.
Компоненты дозируют в требуемых количествах, размалывают, готовят керамическую массу с влажностью 9-11%, из которой прессуют плитку полусухим способом. На поверхность плитки наносят (напыляют) слой цветной глазури и при температуре 1050-1150°C проводят обжиг.
Источник информации
1. SU 1451128, С04В 33/00, 1989.